(57)【要約】【課題】歯面に対する高い接着性を有し、かつ、塗布時の垂れ落ちが少なく、容器からの採取性が良好な分包型の歯科用組成物を提供すること。【解決手段】第１のペースト（Ａ）と第２のペースト（Ｂ）からなり、前記ペーストのいずれもが、芳香環を有し、水酸基を有する重合性単量体（ａ）、芳香環を有し、水酸基を有さない重合性単量体（ｂ）、芳香環及び水酸基を有さない重合性単量体（ｃ）ならびに無機充填材（ｄ）を含有する分包型の歯科用組成物であって、前記ペースト（Ａ）及び／又は前記ペースト（Ｂ）が水酸基を有し、芳香環を有さない重合性単量体（ｅ）をさらに含有し、前記ペースト（Ａ）が酸化剤（ｆ）を、前記ペースト（Ｂ）が還元剤（ｇ）を含有し、前記第１のペースト（Ａ）と第２のペースト（Ｂ）を１：１の重量比で混合した際に、該混合物において、前記重合性単量体（ａ）、（ｂ）、（ｃ）及び（ｅ）それぞれの含有量が全重合性単量体中、15〜45重量％、30〜65重量％、10〜25重量％、及び2.5〜10重量％であり、前記無機充填材（ｄ）の含有量が全重合性単量体100重量部に対して150〜300重量部である、分包型の歯科用組成物。【選択図】なし【特許請求の範囲】
【請求項１】
第１のペースト（Ａ）と第２のペースト（Ｂ）からなり、前記ペーストのいずれもが、芳香環を有し、水酸基を有する重合性単量体（ａ）、芳香環を有し、水酸基を有さない重合性単量体（ｂ）、芳香環及び水酸基を有さない重合性単量体（ｃ）ならびに無機充填材（ｄ）を含有する分包型の歯科用組成物であって、前記ペースト（Ａ）及び／又は前記ペースト（Ｂ）が水酸基を有し、芳香環を有さない重合性単量体（ｅ）をさらに含有し、前記ペースト（Ａ）が酸化剤（ｆ）を、前記ペースト（Ｂ）が還元剤（ｇ）を含有し、前記第１のペースト（Ａ）と第２のペースト（Ｂ）を１：１の重量比で混合した際に、該混合物において、前記重合性単量体（ａ）、（ｂ）、（ｃ）及び（ｅ）それぞれの含有量が全重合性単量体中、15〜45重量％、30〜65重量％、10〜25重量％、及び2.5〜10重量％であり、前記無機充填材（ｄ）の含有量が全重合性単量体100重量部に対して150〜300重量部である、分包型の歯科用組成物。
【請求項２】
第１のペースト（Ａ）において、重合性単量体（ａ）、重合性単量体（ｂ）及び重合性単量体（ｃ）それぞれの含有量が、第１のペースト（Ａ）に含まれる全重合性単量体中、15〜45重量％、30〜65重量％及び10〜25重量％であり、無機充填材（ｄ）の含有量が、第１のペースト（Ａ）に含まれる全重合性単量体100重量部に対して150〜300重量部であり、かつ、第２のペースト（Ｂ）において、重合性単量体（ａ）、重合性単量体（ｂ）及び重合性単量体（ｃ）それぞれの含有量が、第２のペースト（Ｂ）に含まれる全重合性単量体中、15〜45重量％、30〜65重量％及び10〜25重量％であり、無機充填材（ｄ）の含有量が、第２のペースト（Ｂ）に含まれる全重合性単量体100重量部に対して150〜300重量部である、請求項１記載の分包型の歯科用組成物。
【請求項３】
無機充填材（ｄ）が、0.5〜30μmの粒子径を有する粒子の割合が95体積％以上、体積中位粒径が0.7〜10μmである無機粒子である、請求項１又は２記載の分包型の歯科用組成物。
【請求項４】
重合性単量体（ａ）、（ｂ）及び（ｃ）がジ（メタ）アクリレート系重合性単量体である、請求項１〜３いずれか記載の分包型の歯科用組成物。
【発明の詳細な説明】
【技術分野】
【０００１】
本発明は、歯科医療の分野において、天然歯の一部分又は全体を代替し得る歯科用組成物に関する。
【背景技術】
【０００２】
重合性単量体、無機フィラー及び重合開始剤から構成される歯科材料において、Ｂｉｓ−ＧＭＡに代表される芳香環を有し、水酸基を有する重合性単量体と、３Ｇに代表される芳香環を有さない重合性単量体を含有するものは、歯科用セメント、支台築造材料、充填用コンポジットレジンなどとして、今日最も多用される材料となっている。これら材料の物性、例えば、歯牙に対する接着性、機械的強度等を向上させるための技術が多数開示されている。
【０００３】
特許文献１では、α−アミノアセトフェノン系光開始剤を用いてアクリレート系単量体を硬化する事により、機械的強度及び耐着色性に優れる硬化物が得られている。
【０００４】
また、コンポジットレジンの硬化反応触媒量に着目して、特許文献２では、有機過酸化物を含有するキャタリストペーストとアミンを含有するユニバーサルペーストに加えて、アミンを特定量含有する硬化時間調整剤を用いる３ペースト型の歯科用コンポジットレジンにより、硬化時間の調整を行っている。
【０００５】
また、コンポジットレジンの取り扱い性に着目して、特許文献３では、ａ）フィラーと、ｂ）重合可能な樹脂と、ｃ）２５℃において前記重合可能な樹脂に分散され、分子量が約５００〜１００，０００のポリマー取り扱い性改良剤と、ｄ）重合開始剤とを含む歯科用樹脂セメント材料が開示されている。
【特許文献１】特開平６−３４５６１４号公報
【特許文献２】特開平５−１４８１１８号公報
【特許文献３】特開２００１−５１０１４６号公報
【発明の開示】
【発明が解決しようとする課題】
【０００６】
歯科用セメント、支台築造材料、充填用コンポジットレジンなどの歯科材料は、その重合開始反応が酸化還元反応である場合には、酸化剤を含むペーストと還元剤を含むペーストの２ペーストからなる分包型として歯科医に提供されてきた。また、従来技術によれば、歯科用組成物単体の接着性を向上させることは可能である。しかしながら、分包型では、２ペースト混合後の粘性や接着性を調整することが難しいために、塗布時の垂れ落ち、塗布後の歯面からの脱離や容器への付着等の問題がある。また、取り扱い性を考慮すると、混合ペーストの容器からの採取に抵抗が少ないことも、分包型組成物には求められる。
【０００７】
本発明は、歯面に対する高い接着性を有し、かつ、塗布時の垂れ落ちが少なく、容器からの採取性が良好な分包型の歯科用組成物を提供することを課題とする。
【課題を解決するための手段】
【０００８】
本発明者らは、前記課題を解決するために鋭意検討した結果、特定の重合性単量体と無機充填材を特定の比率で配合することにより、歯面に対する高い接着性を有し、塗布時の垂れ落ちが少なく、また、容器からの採取性が良好な分包型の歯科用組成物が得られることを見出し、本発明を完成するに至った。
【０００９】
即ち、本発明は、第１のペースト（Ａ）と第２のペースト（Ｂ）からなり、前記ペーストのいずれもが、芳香環を有し、水酸基を有する重合性単量体（ａ）、芳香環を有し、水酸基を有さない重合性単量体（ｂ）、芳香環及び水酸基を有さない重合性単量体（ｃ）ならびに無機充填材（ｄ）を含有する分包型の歯科用組成物であって、前記ペースト（Ａ）及び／又は前記ペースト（Ｂ）が水酸基を有し、芳香環を有さない重合性単量体（ｅ）をさらに含有し、前記ペースト（Ａ）が酸化剤（ｆ）を、前記ペースト（Ｂ）が還元剤（ｇ）を含有し、前記第１のペースト（Ａ）と第２のペースト（Ｂ）を１：１の重量比で混合した際に、該混合物において、前記重合性単量体（ａ）、（ｂ）、（ｃ）及び（ｅ）それぞれの含有量が全重合性単量体中、15〜45重量％、30〜65重量％、10〜25重量％、及び2.5〜10重量％であり、前記無機充填材（ｄ）の含有量が全重合性単量体100重量部に対して150〜300重量部である、分包型の歯科用組成物、に関する。
【発明の効果】
【００１０】
本発明の分包型の歯科用組成物は、歯面に対する高い接着性を有し、かつ、塗布時の垂れ落ちが少なく、容器からの採取性が良好であるという優れた効果を奏する。
【発明を実施するための最良の形態】
【００１１】
本発明の分包型の歯科用組成物は、第１のペースト（Ａ）と第２のペースト（Ｂ）からなり、前記ペーストのいずれもが、芳香環を有し、水酸基を有する重合性単量体（ａ）、芳香環を有し、水酸基を有さない重合性単量体（ｂ）、芳香環及び水酸基を有さない重合性単量体（ｃ）ならびに無機充填材（ｄ）を含有する分包型の歯科用組成物であって、前記第１のペースト（Ａ）と第２のペースト（Ｂ）を１：１の重量比で混合した際に、該混合物において、前記重合性単量体（ａ）、（ｂ）及び（ｃ）ならびに前記無機充填材（ｄ）の含有量が特定範囲にあることと、前記ペースト（Ａ）及び／又は前記ペースト（Ｂ）が水酸基を有し、芳香環を有さない重合性単量体（ｅ）をさらに含有し、前記混合物における重合性単量体（ｅ）の含有量が特定範囲であることに大きな特徴を有する。
【００１２】
芳香環を有し、かつ水酸基を有する重合性単量体（ａ）は、芳香環及び水酸基を有する重合性単量体であれば特に限定はなく、芳香環数及び水酸基数はそれぞれ独立した数であり、いずれの官能基も少なくとも１個有していればよい。かかる化合物としては、例えば、ビスフェノールＡ骨格を有し、水酸基を有する重合性単量体が挙げられ、より具体的には、2，2-ビス［4-〔3-（メタ）アクリロイルオキシ-2-ヒドロキシプロポキシ〕フェニル］プロパン（以下、Ｂｉｓ−ＧＭＡと記載する場合がある）、2-[4-〔3-（メタ）アクリロイルオキシ-2-ヒドロキシプロポキシ〕フェニル]-2-[4-〔2，3-ジ（メタ）アクリロイルオキシプロポキシ〕フェニル]プロパン（以下、Ｂｉｓ３と記載する場合がある）、2-[4-〔3-（メタ）アクリロイルオキシ-2-ヒドロキシプロポキシ〕フェニル]-2-〔4-（メタ）アクリロイルオキシジエトキシフェニル〕プロパン、2-[4-〔3-（メタ）アクリロイルオキシ-2-ヒドロキシプロポキシ〕フェニル]-2-〔4-（メタ）アクリロイルオキシジトリエトキシフェニル〕プロパン、2-[4-〔3-（メタ）アクリロイルオキシ-2-ヒドロキシプロポキシ〕フェニル]-2-〔4-（メタ）アクリロイルオキシジプロポキシフェニル〕プロパン等が挙げられ、これらは単独で又は２種以上を適宜組合せて用いることができる。なかでも、歯科用組成物として用いた場合に歯質との接着力が高くなる観点から、Ｂｉｓ−ＧＭＡが好ましい。
【００１３】
芳香環を有し、かつ水酸基を有さない重合性単量体（ｂ）は、芳香環を有し、水酸基を有さない重合性単量体であれば特に限定はなく、少なくとも１個の芳香環を有していればよい。かかる化合物としては、例えば、ビスフェノールＡ骨格を有し、水酸基を有さない重合性単量体が挙げられ、より具体的には、式（Ｉ）：
【００１４】
【化１】
2008273890.tif 000002
【００１５】
（式中、ｍ及びｎはエトキシ基の平均付加モル数を示す０又は正の数であり、ｍとｎの和は好ましくは1〜6、より好ましくは2〜4である）
で表される化合物、例えば、ｍ＋ｎ＝2.6である2，2-ビス〔4-（メタ）アクリロイルオキシポリエトキシフェニル〕プロパン（以下、Ｄ２．６Ｅと記載する場合がある）、ｍ＋ｎ＝6である2，2-ビス〔4-（メタ）アクリロイルオキシポリエトキシフェニル〕プロパン（以下、Ｄ６Ｅと記載する場合がある）、2，2-ビス〔4-（メタ）アクリロイルオキシフェニル〕プロパン(ｍ＋ｎ＝0)、2，2-ビス〔4-（メタ）アクリロイルオキシジエトキシフェニル〕プロパン(ｍ＋ｎ＝2)、2，2-ビス〔4-（メタ）アクリロイルオキシテトラエトキシフェニル〕プロパン(ｍ＋ｎ＝4)、2，2-ビス〔4-（メタ）アクリロイルオキシペンタエトキシフェニル〕プロパン(ｍ＋ｎ＝5)等が挙げられる。また、2，2-ビス〔（メタ）アクリロイルオキシフェニル〕プロパン、2，2-ビス〔4-（メタ）アクリロイルオキシジプロポキシフェニル〕プロパン、2-〔4-（メタ）アクリロイルオキシジエトキシフェニル〕-2-〔4-（メタ）アクリロイルオキシジトリエトキシフェニル〕プロパン、2-〔4-（メタ）アクリロイルオキシジプロポキシフェニル〕-2-〔4-（メタ）アクリロイルオキシトリエトキシフェニル〕プロパン、2，2-ビス〔4-（メタ）アクリロイルオキシプロポキシフェニル〕プロパン、2，2-ビス〔4-（メタ）アクリロイルオキシイソプロポキシフェニル〕プロパン等も例示される。これらは単独で又は２種以上を適宜組合せて用いることができる。なかでも、重合性単量体の性状（析出性等）の観点から、Ｄ２．６Ｅ及びＤ６Ｅが好ましい。
【００１６】
芳香環及び水酸基を有さない重合性単量体（ｃ）としては、例えば、エチレングリコールジ（メタ）アクリレート、トリエチレングリコールジ（メタ）アクリレート（以下、３Ｇと記載する場合がある）、プロピレングリコールジ（メタ）アクリレート、ネオペンチルグリコールジ（メタ）アクリレート、1，6-ヘキサンジオールジ（メタ）アクリレート、1，10-デカンジオールジ（メタ）アクリレート（以下、ＤＤと記載する場合がある）、メチル（メタ）アクリレート、iso-ブチル（メタ）アクリレート、ベンジル（メタ）アクリレート、ラウリル（メタ）アクリレート、2-（Ｎ，Ｎ-ジメチルアミノ）エチル（メタ）アクリレート、2，3-ジブロモプロピル（メタ）アクリレート、Ｎ，Ｎ'-(2,2,4-トリメチルヘキサメチレン)ビス〔2-(アミノカルボキシ)エタン-1-オール〕ジメタクリレート、Ｎ，Ｎ'-(2,2,4-トリメチルヘキサメチレン)ビス〔2-(アミノカルボキシ)プロパン-1,3-ジオール〕テトラメタクリレート（以下、Ｕ４ＴＨと記載する場合がある）、（メタ）アクリロイルオキシドデシルピリジニウムブロマイド、（メタ）アクリロイルオキシドデシルピリジニウムクロライド、トリメチロールプロパントリ（メタ）アクリレート、トリメチロールエタントリ（メタ）アクリレート、ペンタエリスリトールテトラ（メタ）アクリレートが挙げられ、これらは単独で又は２種以上を適宜組合せて用いることができる。これらのなかでも、重合性単量体の性状の観点から、３Ｇ及びＤＤが好ましい。
【００１７】
また、重合性の向上による硬化物の機械的物性確保の観点から、重合性単量体（ａ）、（ｂ）及び（ｃ）がジ（メタ）アクリレート系重合性単量体であることが好ましく、それぞれは独立したジ（メタ）アクリレート系重合性単量体である。なお、本明細書において、「（メタ）アクリレート」とは、アクリル酸エステル及び／又はメタクリル酸エステルを意味する。
【００１８】
水酸基を有し、芳香環を有さない重合性単量体（ｅ）としては、2-ヒドロキシエチル（メタ）アクリレート（以下、ＨＥＭＡと記載する場合がある）、1,2-ビス（3-メタクリロキシ-2-ヒドロキシプロポキシ）エタン（以下、＃８０１と記載する場合がある）、3-ヒドロキシプロピル（メタ）アクリレート、1,3-ジヒドロキシプロピル（メタ）アクリレート、2,3-ジヒドロキシプロピル（メタ）アクリレート、ポリエチレングルコールジ（メタ）アクリレート等が挙げられ、これらは単独で又は２種以上を適宜組合せて用いることができる。これらのなかでも、＃８０１が好ましい。
【００１９】
第１のペーストと第２のペーストを１：１の重量比で混合した際に、該混合物における重合性単量体（ａ）の含有量は、全重合性単量体中、15〜45重量％であり、好ましくは17.5〜40重量％である。
【００２０】
第１のペーストと第２のペーストを１：１の重量比で混合した際に、該混合物における重合性単量体（ｂ）の含有量は、全重合性単量体中、30〜65重量％であり、好ましくは35〜62重量％である。
【００２１】
第１のペーストと第２のペーストを１：１の重量比で混合した際に、該混合物における重合性単量体（ｃ）の含有量は、全重合性単量体中、10〜25重量％であり、好ましくは13〜22重量％である。
【００２２】
第１のペーストと第２のペーストを１：１の重量比で混合した際に、該混合物における重合性単量体（ｅ）の含有量は、全重合性単量体中、2.5〜10重量％であり、好ましくは3〜7重量％である。
【００２３】
なお、本発明の全重合性単量体は、重合性単量体（ａ）、（ｂ）、（ｃ）及び（ｅ）により構成される前記単量体を合わせたものをいう。
【００２４】
各ペーストにおける重合性単量体（ａ）、（ｂ）、（ｃ）及び（ｅ）それぞれの含有量は、組成物における総含有量が上記範囲内であれば特に制限されないが、各ペーストの粘度や押し出し応力を均等にすることで取扱性を改善することができる観点から、第１のペースト（Ａ）における重合性単量体（ａ）、重合性単量体（ｂ）及び重合性単量体（ｃ）それぞれの含有量が、第１のペースト（Ａ）に含まれる全重合性単量体中、15〜45重量％、30〜65重量％及び10〜25重量％であり、第２のペースト（Ｂ）における重合性単量体（ａ）、重合性単量体（ｂ）及び重合性単量体（ｃ）それぞれの含有量が、第２のペースト（Ｂ）に含まれる全重合性単量体中、15〜45重量％、30〜65重量％及び10〜25重量％であることが好ましい。
【００２５】
前記重合性単量体の重合は、各ペーストに含有される酸化剤及び還元剤を用いて公知の方法に従って行うことができる。
【００２６】
酸化剤（ｆ）としては、ジアシルパーオキサイド類、パーオキシエステル類、ジアルキルパーオキサイド類、パーオキシケタール類、ケトンパーオキサイド類、ハイドロパーオキサイド類などの有機過酸化物が有効である。
【００２７】
具体的には、ジアシルパーオキサイド類としてはベンゾイルパーオキサイド、2,4-ジクロロベンゾイルパーオキサイド、m-トルオイルパーオキサイド等が挙げられる。パーオキシエステル類としては、例えば、t-ブチルパーオキシベンゾエート、ビス-t-ブチルパーオキシイソフタレート、2,5-ジメチル-2,5-ビス（ベンゾイルパーオキシ）ヘキサン、t-ブチルパーオキシ-2-エチルヘキサノエート、t-ブチルパーオキシイソプロピルカーボネートが挙げられる。
【００２８】
ジアルキルパーオキサイド類としては、例えば、ジクミルパーオキサイド、ジ-t-ブチルパーオキサイド、ラウロイルパーオキサイドが挙げられる。パーオキシケタール類としては、例えば、1,1-ビス（t-ブチルパーオキシ）3,3,5-トリメチルシクロヘキサンが挙げられる。
【００２９】
ケトンパーオキサイド類としては、例えば、メチルエチルケトンパーオキサイドが挙げられる。ハイドロパーオキサイド類としては、例えば、t-ブチルハイドロパーオキサイドが挙げられる。
【００３０】
上記酸化剤は、単独で又は２種以上を適宜組合せて用いることができる。
【００３１】
酸化剤（ｆ）の含有量は、第１のペースト（Ａ）と第２のペースト（Ｂ）を１：１の重量比で混合した際に、該混合物における全重合性単量体100重量部に対し、0.25〜1.5重量部であることが好ましく、0.25〜1.0重量部であることがより好ましい。
【００３２】
還元剤（ｇ）としては、芳香族第３級アミン、脂肪族第３級アミン、スルフィン酸またはその塩が有効である。
【００３３】
具体的には、芳香族第３級アミンとしては、例えば、ジエタノール-p-トルイジン、Ｎ，Ｎ-ジメチルアニリン、Ｎ，Ｎ-ジメチル-p-トルイジン、Ｎ，Ｎ-ジメチル-m-トルイジン、Ｎ，Ｎ-ジエチル-p-トルイジン、Ｎ，Ｎ-ジメチル-3,5-ジメチルアニリン、Ｎ，Ｎ-ジメチル-3,4-ジメチルアニリン、Ｎ，Ｎ-ジメチル-4-エチルアニリン、Ｎ，Ｎ-ジメチル-4-i-プロピルアニリン、Ｎ，Ｎ-ジメチル-4-t-ブチルアニリン、Ｎ，Ｎ-ジメチル-3,5-ジ-t-ブチルアニリン、Ｎ，Ｎ-ビス（2-ヒドロキシエチル）-3,5-ジメチルアニリン、Ｎ，Ｎ-ビス（2-ヒドロキシエチル）-3,4-ジメチルアニリン、Ｎ，Ｎ-ビス（2-ヒドロキシエチル）-4-エチルアニリン、Ｎ，Ｎ-ビス（2-ヒドロキシエチル）-4-i-プロピルアニリン、Ｎ，Ｎ-ビス（2-ヒドロキシエチル）-4-t-ブチルアニリン、Ｎ，Ｎ-ビス（2-ヒドロキシエチル）-3,5-ジ-i-プロピルアニリン、Ｎ，Ｎ-ビス（2-ヒドロキシエチル）-3,5-ジ-t-ブチルアニリン、4-ジメチルアミノ安息香酸エチル、4-ジメチルアミノ安息香酸n-ブトキシエチル、4-ジメチルアミノ安息香酸（2-メタクリロイルオキシ）エチルが挙げられる。
【００３４】
脂肪族第３級アミンとしては、例えば、トリメチルアミン、トリエチルアミン、Ｎ-メチルジエタノールアミン、Ｎ-エチルジエタノールアミン、Ｎ，Ｎ-ブチルジエタノールアミン、Ｎ-ラウリルジエタノールアミン、トリエタノールアミン、（2-ジメチルアミノ）エチルメタクリレート、Ｎ-メチルジエタノールアミンジメタクリレート、Ｎ-エチルジエタノールアミンジメタクリレート、トリエタノールアミンモノメタクリレート、トリエタノールアミンジメタクリレート、トリエタノールアミントリメタクリレートが挙げられる。
【００３５】
スルフィン酸またはその塩としては、例えば、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、トルエンスルフィン酸、トルエンスルフィン酸ナトリウム、トルエンスルフィン酸カリウム、トルエンスルフィン酸カルシウム、トルエンスルフィン酸リチウム、2,4,6-トリメチルベンゼンスルフィン酸、2,4,6-トリメチルベンゼンスルフィン酸ナトリウム、2,4,6-トリメチルベンゼンスルフィン酸カリウム、2,4,6-トリメチルベンゼンスルフィン酸カルシウム、2,4,6-トリメチルベンゼンスルフィン酸リチウム、2,4,6-トリエチルベンゼンスルフィン酸、2,4,6-トリエチルベンゼンスルフィン酸ナトリウム、2,4,6-トリエチルベンゼンスルフィン酸カリウム、2,4,6-トリエチルベンゼンスルフィン酸カルシウム、2,4,6-トリイソプロピルベンゼンスルフィン酸、2,4,6-トリイソプロピルベンゼンスルフィン酸ナトリウム、2,4,6-トリイソプロピルベンゼンスルフィン酸カリウム、2,4,6-トリイソプロピルベンゼンスルフィン酸カルシウムが挙げられる。
【００３６】
上記還元剤は、単独で又は２種以上を適宜組合せて用いることができる。
【００３７】
還元剤（ｇ）の含有量は、第１のペースト（Ａ）と第２のペースト（Ｂ）を１：１の重量比で混合した際に、該混合物における全重合性単量体全体100重量部に対し、0.25〜1.25重量部であることが好ましく、0.25〜0.75重量部であることがより好ましい。
【００３８】
また、前記重合性単量体の重合は、重合硬化をより反応性を高めて行う観点から、各ペーストに含有される酸化剤及び還元剤に、さらに公知の光重合開始剤を併用して行うことができる。なお、光重合開始剤としては、公知の光重合開始剤を使用することができ、通常、重合性単量体の重合性と重合条件を考慮して選択する。
【００３９】
可視光線照射による光重合を行う場合には、α−ジケトン／第３級アミン、α-ジケトン／アルデヒド、α-ジケトン／メルカプタン等の酸化−還元系開始剤が好ましい。光重合開始剤としては、例えば、α−ジケトン／還元剤、ケタール／還元剤、チオキサントン／還元剤等が挙げられる。α−ジケトンの例としては、カンファーキノン、ベンジル、2，3-ペンタンジオンなどが挙げられる。ケタールの例としては、ベンジルジメチルケタール、ベンジルジエチルケタール等が挙げられる。チオキサントンの例としては、2-クロロチオキサントン、2，4-ジエチルチオキサントン等が挙げられる。還元剤の例としては、ミヒラーケトン等；2-（ジメチルアミノ）エチルメタクリレート、Ｎ，Ｎ-ビス〔（メタ）アクリロイルオキシエチル〕-Ｎ-メチルアミン、Ｎ，Ｎ-ジメチルアミノ安息香酸エチル、4-ジメチルアミノ安息香酸ブチル、4-ジメチルアミノ安息香酸ブトキシエチル、Ｎ-メチルジエタノールアミン、4-ジメチルアミノベンゾフェノン、Ｎ，Ｎ-ジ（2-ヒドロキシエチル）-p-トルイジン、ジメチルアミノフェナントール等の第三級アミン；シトロネラール、ラウリルアルデヒド、フタルジアルデヒド、ジメチルアミノベンズアルデヒド、テレフタルアルデヒド等のアルデヒド類；2-メルカプトベンゾオキサゾール、デカンチオール、3-メルカプトプロピルトリメトキシシラン、4-メルカプトアセトフェノン等のチオサリチル酸、チオ安息香酸等のチオール基を有する化合物等をあげることができる。これらの酸化−還元系に有機過酸化物を添加したα−ジケトン／有機過酸化物／還元剤の系も好適に用いられる。
【００４０】
紫外線照射による光重合を行う場合には、ベンゾインアルキルエーテル、ベンジルジメチルケタール等が好適である。さらに、アシルフォスフィンオキサイド系の光重合開始剤も好適に用いられる。かかるアシルフォスフィンオキサイドとしては、例えば、ベンゾイルメチルエーテル、2，4，6-トリメチルベンゾイルジフェニルホスフィンオキサイド、2，6-ジメトキシベンゾイルジフェニルホスフィンオキサイド、2，6-ジクロロベンゾイルジフェニルホスフィンオキサイド、2，3，5，6−テトラメチルベンゾイルジフェニルホスフィンオキサイド、ベンゾイルジ-（2，6-ジメチルフェニル）ホスホネート、2，4，6-トリメチルベンゾイルエトキシフェニルホスフィンオキサイドが挙げられる。これらアシルフォスフィンオキサイド系の光重合開始剤は、単独もしくは各種アミン類、アルデヒド類またはメルカプタン類、スルフィン酸塩等の還元剤と併用することもできる。上記可視光線の光重合開始剤とも好適に併用することができる。
【００４１】
上記光重合開始剤は単独で又は２種以上を適宜組合せて用いることができ、光重合開始剤の含有量は、第１のペースト（Ａ）と第２のペースト（Ｂ）を１：１の重量比で混合した際に、該混合物における全重合性単量体100重量部に対して、0.1〜10重量部が好ましく、0.2〜5.0重量部がより好ましい。なお、光重合開始剤は、第１のペースト（Ａ）と第２のペースト（Ｂ）のいずれか一方に含有されていても、両方に含有されていてもよく、酸化剤及び還元剤により制限されない。
【００４２】
本発明における無機充填材（ｄ）としては、例えば、ケイ素、カルシウム、チタン、鉄、亜鉛、ストロンチウム、ジルコニウ、スズ、バリウム、ランタン、セリウム、ハフニウム、タングステン等の酸化物が挙げられ、これらは単独で又は２種以上を適宜組合せて用いることができる。
【００４３】
無機充填材（ｄ）は、ペーストに適度な粘性を付与し、取扱性を向上させる観点から、0.5〜30μmの粒子径を有する粒子の割合が好ましくは95体積％以上、より好ましくは97体積％以上で、体積中位粒径が好ましくは0.7〜10μm、より好ましくは0.7〜5μmである無機粒子であることが望ましい。なお、本明細書において、無機充填材の体積中位粒径及び粒子数の割合は、後述の実施例に記載の方法により測定される。
【００４４】
無機充填材（ｄ）は、公知の粉砕法又は溶液反応による沈殿生成法により容易に製造することができ、その形状は、破砕状、球状、鱗片状等いずれであってもよく、特に制限されない。
【００４５】
また、無機充填材（ｄ）は、適当な表面処理を行ったものであってもよく、表面処理後に他の構成要素と配合されてもよい。例えば、無機充填材として体積中位粒径が0.7〜10μmの無機粒子を表面処理したものと、一次平均粒子径が100nm以下の少量の無機粒子を併用すると、ペースト性状が改善される点や長期保存時におけるペーストの分離が抑制される点で好ましい。一次平均粒子径が100nm以下の無機粒子の含有量は、無機充填剤100重量部に対して1〜10重量部であることが好ましい。なお、表面処理剤としては、公知のカップリング剤、例えば、γ―メルカプトプロピルトリメトキシシランが挙げられ、その添加量は、無機充填材100重量部に対し0.5〜3.0重量部であることが好ましい。
【００４６】
無機充填材（ｄ）の含有量は、第１のペースト（Ａ）と第２のペースト（Ｂ）を１：１の重量比で混合した際に、該混合物における全重合性単量体100重量部に対して150〜300重量部であり、好ましくは200〜300重量部であり、より好ましくは220〜260重量部である。また、各ペーストの粘度や押し出し応力を均等にすることで取扱性を改善することができる観点から、第１のペースト（Ａ）における無機充填材（ｄ）の含有量が、第１のペースト（Ａ）に含まれる全重合性単量体100重量部に対して150〜300重量部であり、かつ、第２のペースト（Ｂ）における無機充填材（ｄ）の含有量が、第２のペースト（Ｂ）に含まれる全重合性単量体100重量部に対して150〜300重量部であることが好ましい。
【００４７】
本発明においては、重合性単量体（ａ）、（ｂ）、（ｃ）及び（ｅ）、無機充填材（ｄ）、酸化剤（ｆ）、ならびに還元剤（ｇ）以外に、重合禁止剤、顔料等を原料として配合してもよい。
【００４８】
本発明の組成物は、各ペーストが重合性単量体（ａ）、（ｂ）及び（ｃ）、ならびに無機充填材（ｄ）を所定の含有量で含有し、さらに、ペースト（Ａ）及び／又はペースト（Ｂ）が重合性単量体（ｅ）を含有し、ペースト（Ａ）が酸化剤（ｆ）を、ペースト（Ｂ）が還元剤（ｇ）をそれぞれ含有していれば特に限定はなく、当業者に公知の方法により容易に製造することができる。
【００４９】
本発明の組成物のペーストは、通常、使用時に、第１のペーストと第２のペーストをダブルシリンジ等に充填して、ピストンを押すことによりダブルシリンジの先端に装着したスタティックミキサー内で容易に混合することにより、反応させて得ることができる。
【００５０】
かくして得られる本発明の組成物のペーストは、歯面に対する接着性が良好であり、塗布時の垂れ落ちが少なく、また、容器からの採取性が良好であるという優れた効果を奏するものである。
【００５１】
本発明の組成物は、公知の歯面処理剤、ボンディング剤、金属プライマー等と併用することにより、歯面に対する接着性をさらに高めることが出来る。
【実施例】
【００５２】
〔無機充填材の体積中位粒径及び粒子数の割合〕
体積中位粒径とは、体積分率で計算した累積体積頻度が粒径の小さい方から計算して50％になる粒径を意味する。
測定機：粒度分布計ＳＡＬＤ−２１００（島津製作所製）
解析ソフト：ＷｉｎｇＳＡＬＤ
分散液：0.2％ヘキサメタリン酸ナトリウム
分散条件：前記分散液20mLに試料15mgを添加し、超音波分散機にて30分間分散させて、試料分散液を調製する。
測定条件：前記試料分散液を測定し、体積中位粒径及び0.5〜30μmの粒子径を有する粒子数の割合を求める。
【００５３】
無機充填材の製造例１
バリウムガラスセラミックス「ＧＭ２７８８４」（ショット社製）を振動ボールミルで粉砕し、体積中位粒径3.5μm、0.5〜30μmの粒子径を有する粒子数の割合が99体積％の無機粒子微粉末を得た。得られた無機粒子微粉末100重量部に対して、γ―メルカプトプロピルトリメトキシシラン 1重量部を添加して混合し、表面処理無機粒子を得た。
【００５４】
得られた上記の表面処理無機微粒子粉末69重量部に対して、ＡＥＲＯＳＩＬ３８０（一次平均粒子径：約7nm、日本アエロジル社製）1重量部を添加して混合し、0.5〜30μmの粒子径を有する粒子の割合97体積％、体積中位粒径2.1μmである無機微粒子Ｂ−１を得た。
【００５５】
実施例１〜４及び比較例１〜５
表１に示す原料をペースト毎に混合し、実施例１〜４及び比較例１〜５の第１のペーストと第２のペーストを調製した。得られた各ペーストを用いて、以下の試験例１〜３を行った。結果を表１に示す。
【００５６】
なお、表１に示す略号は、以下のことを意味する。
ＢＰＯ：ベンゾイルパーオキサイド
ＤＥＰＴ：ジエタノール-ｐ-トルイジン
【００５７】
〔試験例１〕（歯質への接着性）
ウシ下顎前歯の唇面を流水下にて＃８０シリコン・カーバイド紙（日本研紙株式会社製）で研磨して、象牙質の平坦面を露出させたサンプルを得た。得られたサンプルを流水下にて＃１０００のシリコン・カーバイド紙（日本研紙株式会社製）でさらに研磨した。研磨終了後、超音波洗浄を行い、表面の水をエアブローすることで乾燥した。乾燥後の平滑面に、直径3mmの丸穴を有する厚さ約150μmの粘着テープを貼着し、接着面積を規定した。
【００５８】
市販の歯面処理材（クラレメディカル株式会社製、ＥＤプライマーII）を上記の丸穴内に塗布し、３０秒後にエアブローして、歯面処理材を薄く延ばした。次いで、実施例１〜４及び比較例１〜５の第１のペーストと第２のペーストをスタティックミキサーによって１：１（第１のペースト：第２のペースト）の重量比で混合後、得られたペーストを上記丸穴内に埋め込み、離型フィルム（ポリエステル）で被覆した。続いて、その離型フィルムの上にスライドガラスを載置して押しつけることで、前記ペーストの塗布面を平滑にした。さらに、30分暗所に放置して、前記ペーストを硬化させた。
【００５９】
得られた硬化物の表面に対して、市販の歯科用レジンセメント（クラレメディカル株式会社製、商品名「パナビア２１」）を用いてステンレス製円柱棒（直径7mm、長さ2.5cm）の一方の端面（円形断面）を接着した。接着後、当該サンプルを30分間室温で静置した後、蒸留水に浸漬した。得られた蒸留水に浸漬したサンプルを、37℃に保持した恒温器内に24時間静置することで、接着試験用サンプルを作製した。接着試験用サンプルは各実施例及び比較例について5個ずつ作製した。
【００６０】
上記の5個の接着試験用サンプルの引張接着強度を、万能試験機（島津製作所製）にてクロスヘッドスピードを2mm／分に設定して測定し、平均値を引張接着強度とした。なお、引張接着強度が6MPa以上のものが実使用レベルである。
【００６１】
〔試験例２〕（塗布時の垂れ性）
実施例１〜４及び比較例１〜５の第１のペーストと第２のペーストをスタティックミキサーによって１：１（第１のペースト：第２のペースト）の重量比で混合後、練和紙上（11.5cm×8.5cm）に得られたペーストを200mg乗せ、練和紙を垂直に立てて１分後にペーストが垂れた長さを測定した。なお、垂れた長さが7mm以下のものが実使用レベルである。
【００６２】
〔試験例３〕（容器からの採取性）
ＭＩＸＰＡＣ社製ダブルシリンジ（品番：ＭＬ２．５−０８−Ｓ）に実施例１〜６及び比較例１〜６の第１のペーストと第２のペーストを充填し、先端にスタティックミキサーを装着した状態でペースト吐出時にかかる応力を、オートグラフ（ＡＧ−１００ｋＮ（島津製作所製））を用いて、クロスヘッドスピード：14mm/minの条件で測定した。なお、吐出応力が40N以下のものが実使用レベルである。
【００６３】
【表１】
2008273890.tif 000003
【００６４】
以上の結果より、実施例の歯科用組成物は比較例の歯科用組成物に比べて、引張接着強度が強く、塗布時の垂れ性が小さく、かつ吐出応力も小さく容器からの採取性が良好なことが分かる。一方、重合性単量体（ａ）、（ｂ）及び（ｃ）を含有していても、重合性単量体（ｅ）をペースト（Ａ）、（Ｂ）のいずれにも含有しない比較例１は、引張接着強度が劣るものであった。
【産業上の利用可能性】
【００６５】
本発明の歯科用組成物は、歯科医療の分野において、天然歯の一部分又は全体を代替し得るものとして好適に用いられるものである。